(57)【要約】良好な外観及び加硫速度を得ながら、低燃費性及び耐摩耗性をバランスよく改善できるトレッド用ゴム組成物、及びこれを用いた空気入りタイヤを提供する。溶液重合スチレンブタジエンゴム、カーボンブラック、シリカ及びポリエチレングリコールを含み、ゴム成分１００質量％中の前記溶液重合スチレンブタジエンゴムの含有量が６０質量％以上であり、前記ゴム成分１００質量部に対して、前記カーボンブラックの含有量が１０質量部以下、前記シリカの含有量が５０質量部以上、前記ポリエチレングリコールの含有量が０．１〜３．５質量部であるトレッド用ゴム組成物に関する。【特許請求の範囲】
【請求項１】
溶液重合スチレンブタジエンゴム、カーボンブラック、シリカ及びポリエチレングリコールを含み、
ゴム成分１００質量％中の前記溶液重合スチレンブタジエンゴムの含有量が６０質量％以上であり、
前記ゴム成分１００質量部に対して、前記カーボンブラックの含有量が１０質量部以下、前記シリカの含有量が５０質量部以上、前記ポリエチレングリコールの含有量が０．１〜３．５質量部であるトレッド用ゴム組成物。
【請求項２】
ブタジエンゴムを含む請求項１記載のトレッド用ゴム組成物。
【請求項３】
請求項１又は２に記載のゴム組成物を用いて作製したトレッドを有する空気入りタイヤ。
【発明の詳細な説明】
【技術分野】
【０００１】
本発明は、トレッド用ゴム組成物、及びそれを用いた空気入りタイヤに関する。
【背景技術】
【０００２】
近年、環境問題への関心の高まりから、自動車に対して低燃費化の要求が強くなっており、自動車のタイヤのトレッドに用いるゴム組成物に対しても低燃費化が強く求められている。また、トレッドに用いるゴム組成物には、耐摩耗性などの性能も求められている。【０００３】
低燃費性を改善する方法として、カーボンブラックを減量し、シリカを配合する方法、所定の溶液重合スチレンブタジエンゴムを使用する方法などが知られている。しかし、シリカや多量の溶液重合スチレンブタジエンゴムを含むゴム組成物を加硫する場合、加硫速度が遅くなるという問題があり、加硫速度を早めるために加硫促進剤を増量すると、ブルームによりゴムが白化し、外観不良が発生する。特に、カーボンブラック使用量が少ない配合では白化が目立ち、商品価値が大きく低下してしまう。【０００４】
例えば、特許文献１に、分子鎖に水酸基を有するスチレンブタジエンゴム、ポリエチレングリコール、特定のカーボンブラックを用い、転がり抵抗、耐摩耗性などを改善したトレッド用ゴム組成物が開示されている。しかし、良好な加硫速度により製造可能で、ブルームによる外観不良も防止でき、かつ低燃費性及び耐摩耗性をバランスよく改善することも可能な空気入りタイヤを提供するという点については、未だ改善の余地がある。
【先行技術文献】
【特許文献】
【０００５】
【特許文献１】特開２００５−２４８０２１号公報
【発明の概要】
【発明が解決しようとする課題】
【０００６】
本発明は、前記課題を解決し、良好な外観及び加硫速度を得ながら、低燃費性及び耐摩耗性をバランスよく改善できるトレッド用ゴム組成物、及びこれを用いた空気入りタイヤを提供することを目的とする。
【課題を解決するための手段】
【０００７】
本発明は、溶液重合スチレンブタジエンゴム、カーボンブラック、シリカ及びポリエチレングリコールを含み、ゴム成分１００質量％中の前記溶液重合スチレンブタジエンゴムの含有量が６０質量％以上であり、前記ゴム成分１００質量部に対して、前記カーボンブラックの含有量が１０質量部以下、前記シリカの含有量が５０質量部以上、前記ポリエチレングリコールの含有量が０．１〜３．５質量部であるトレッド用ゴム組成物に関する。
前記ゴム組成物は、ブタジエンゴムを含むことが好ましい。【０００８】
本発明はまた、前記ゴム組成物を用いて作製したトレッドを有する空気入りタイヤに関する。
【発明の効果】
【０００９】
本発明によれば、溶液重合スチレンブタジエンゴム、カーボンブラック、シリカ及びポリエチレングリコールをそれぞれ所定量含むゴム組成物であるので、トレッドに適用することで、低燃費性及び耐摩耗性をバランスよく改善した空気入りタイヤを提供できる。また、タイヤの製造時の加硫速度も良好で、かつ製造したタイヤの外観も良好である。
【発明を実施するための形態】
【００１０】
本発明のトレッド用ゴム組成物は、溶液重合スチレンブタジエンゴム及びシリカを比較的多量に含むとともに、カーボンブラック及びポリエチレングリコール（ＰＥＧ）を比較的少量含む。
【００１１】
多量の溶液重合スチレンブタジエンゴムとシリカ、少量のカーボンブラックを含む低燃費配合に対し、ポリエチレングリコール（ＰＥＧ）を添加することで、加硫促進剤量が少なくてもスコーチタイムを短縮できるだけでなく、トレッドゴムの耐摩耗性も改善できる。従って、空気入りタイヤの製造時における加硫速度を高められ、同時に多量の加硫促進剤によるブルームも抑制できるので、これに起因する外観不良も防止できる。更に、低燃費性及び耐摩耗性もバランスよく改善できるので、前述の効果が充分に発揮される。
【００１２】
溶液重合スチレンブタジエンゴム（溶液重合ＳＢＲ）としては特に限定されず、変性ＳＢＲ（溶液重合で得られたＳＢＲの活性末端（重合末端）に変性剤を反応させて調製されたもの）、非変性のＳＢＲなどが挙げられる。良好な加硫速度、低燃費性、耐摩耗性が得られるという点から、変性ＳＢＲ及び非変性のＳＢＲを併用することが好ましい。
【００１３】
変性ＳＢＲとしては、例えば、特開２０１０−１１１７５３号公報に記載されている下記式（１）で表される化合物で変性されたものを好適に使用できる。
【００１４】
【化１】
2013014999.tif 000002
（式中、Ｒ１、Ｒ２及びＲ３は、同一若しくは異なって、アルキル基、アルコキシ基（好ましくは炭素数１〜８、より好ましくは炭素数１〜６、更に好ましくは炭素数１〜４のアルコキシ基）、シリルオキシ基、アセタール基、カルボキシル基（−ＣＯＯＨ）、メルカプト基（−ＳＨ）又はこれらの誘導体を表す。Ｒ４及びＲ５は、同一若しくは異なって、水素原子又はアルキル基（好ましくは炭素数１〜４のアルキル基）を表す。ｎは整数（好ましくは１〜５、より好ましくは２〜４、更に好ましくは３）を表す。）
【００１５】
Ｒ１、Ｒ２及びＲ３としては、アルコキシ基が望ましく、Ｒ４及びＲ５としては、水素原子が望ましい。これにより、低燃費性、耐摩耗性をバランスよく改善できる。
【００１６】
上記式（１）で表される化合物の具体例としては、３−アミノプロピルトリメトキシシラン、３−アミノプロピルトリエトキシシラン、３−アミノプロピルジメチルメトキシシラン、３−アミノプロピルメチルジメトキシシラン、２−ジメチルアミノエチルトリメトキシシラン、３−ジエチルアミノプロピルトリメトキシシラン、３−ジメチルアミノプロピルトリメトキシシランなどが挙げられる。これらは、単独で用いてもよく、２種以上を併用してもよい。
【００１７】
上記式（１）で表される化合物（変性剤）によるスチレンブタジエンゴムの変性方法としては、特公平６−５３７６８号公報、特公平６−５７７６７号公報、特表２００３−５１４０７８号公報などに記載されている方法など、従来公知の手法を使用できる。例えば、スチレンブタジエンゴムと変性剤とを接触させることで変性でき、具体的には、アニオン重合によるスチレンブタジエンゴムの調製後、該ゴム溶液中に変性剤を所定量添加し、スチレンブタジエンゴムの重合末端（活性末端）と変性剤とを反応させる方法などが挙げられる。
【００１８】
変性ＳＢＲの結合スチレン量は、良好な耐摩耗性が得られるという点から、好ましくは１０質量％以上、より好ましくは２０質量％以上であり、好ましくは４５質量％以下、より好ましくは３５質量％以下である。
なお、本発明において、ＳＢＲのスチレン量は、Ｈ１−ＮＭＲ測定により算出される。
【００１９】
ゴム成分１００質量％中の変性ＳＢＲの含有量は、好ましくは３０質量％以上、より好ましくは５０質量％以上であり、好ましくは８０質量％以下、より好ましくは７０質量％以下である。該含有量が上記範囲内であると、良好な加硫速度、低燃費性、耐摩耗性が得られる。
【００２０】
非変性のＳＢＲとしては、特に限定されない。非変性のＳＢＲの好適な結合スチレン量は、前述の変性ＳＢＲの結合スチレン量と同様である。
【００２１】
ゴム成分１００質量％中の非変性のＳＢＲの含有量は、好ましくは２０質量％以上であり、好ましくは５０質量％以下、より好ましくは４０質量％以下である。該含有量が上記範囲内であると、良好な加硫速度、低燃費性、耐摩耗性が得られる。
【００２２】
ゴム成分１００質量％中の溶液重合ＳＢＲの含有量は、６０質量％以上であり、好ましくは８０質量％以上である。６０質量％未満であると、充分な低燃費性が得られないおそれがある。該含有量は、１００質量％であってもよいが、好ましくは９０質量％以下である。９０質量％を超えると、充分な耐摩耗性が得られないおそれがある。
【００２３】
溶液重合ＳＢＲとして、変性ＳＢＲ及び非変性のＳＢＲを含む場合、該変性ＳＢＲと該非変性のＳＢＲとの配合比（変性ＳＢＲの質量／非変性のＳＢＲの質量）は、好ましくは３０／７０〜９０／１０、より好ましくは４５／５５〜８０／２０、更に好ましくは５５／４５〜７０／３０である。配合比が上記範囲内であると、良好な加硫速度、低燃費性、耐摩耗性が得られる。
【００２４】
他に使用できるゴム成分としては、例えば、ブタジエンゴム（ＢＲ）、天然ゴム（ＮＲ）、イソプレンゴム（ＩＲ）、ブチルゴム（ＩＩＲ）、クロロプレンゴム（ＣＲ）、アクリルニトリル（ＮＢＲ）などのジエン系ゴムが挙げられる。なかでも、良好な加硫速度が得られ、耐摩耗性の顕著な改善効果が得られるという点から、ＢＲが好ましい。なお、本発明の効果を阻害しない範囲内であれば、乳化重合のスチレンブタジエンゴムを使用しても良いが、その含有量は、ゴム成分１００質量％中、好ましくは５質量％以下、より好ましくは１質量％以下であり、含まなくてもよい。
【００２５】
ＢＲのシス含量は、好ましくは８０質量％以上、より好ましくは９５質量％以上である。上記範囲内であると、優れた加硫速度、低燃費性、耐摩耗性が得られる。
なお、ＢＲのシス含量（シス−１，４−結合ブタジエン単位量）は、赤外吸収スペクトル分析法によって測定できる。
【００２６】
ゴム成分１００質量％中のＢＲの含有量は、好ましくは１０質量％以上であり、好ましくは４０質量％以下、より好ましくは３０質量％以下である。該含有量が上記範囲内であると、良好な加硫速度、低燃費性、耐摩耗性が得られる。
【００２７】
ゴム成分１００質量％中の溶液重合ＳＢＲ及びＢＲの合計含有量は、好ましくは８０質量％以上、より好ましくは９０質量％以上、更に好ましくは１００質量％である。これにより、良好な加硫速度、低燃費性、耐摩耗性が得られる。
【００２８】
カーボンブラックとしては特に限定されず、一般的なものを使用できる。カーボンブラックの窒素吸着比表面積（Ｎ２ＳＡ）は、好ましくは７０ｍ２／ｇ以上、より好ましくは１００ｍ２／ｇ以上である。７０ｍ２／ｇ未満では、充分な補強性が得られないおそれがある。該Ｎ２ＳＡは、好ましくは１５０ｍ２／ｇ以下、より好ましくは１２０ｍ２／ｇ以下である。１５０ｍ２／ｇを超えると、低燃費性が悪化する傾向がある。
なお、カーボンブラックのＮ２ＳＡは、ＪＩＳ  Ｋ  ６２１７−２：２００１によって求められる。
【００２９】
カーボンブラックの含有量は、ゴム成分１００質量部に対して、１０質量部以下であり、好ましくは６質量部以下である。１０質量部を超えると、低燃費性が悪化する傾向がある。該含有量は、好ましくは１質量部以上、より好ましくは３質量部以上である。１質量部未満であると、充分な補強性が得られないおそれがある。
【００３０】
シリカとしては特に限定されず、一般的なものを使用できる。シリカの窒素吸着比表面積（Ｎ２ＳＡ）は、好ましくは１００ｍ２／ｇ以上、より好ましくは１５０ｍ２／ｇ以上である。１００ｍ２／ｇ未満では、充分な補強性が得られないおそれがある。該Ｎ２ＳＡは、好ましくは２２０ｍ２／ｇ以下、より好ましくは１９０ｍ２／ｇ以下である。２２０ｍ２／ｇを超えると、低燃費性が悪化する傾向がある。
なお、シリカのＮ２ＳＡは、ＡＳＴＭ  Ｄ３０３７−８１に準じてＢＥＴ法で測定される値である。
【００３１】
シリカの含有量は、ゴム成分１００質量部に対して、５０質量部以上であり、好ましくは７０質量部以上である。５０質量部未満であると、充分な低燃費性が得られないおそれがある。該含有量は、好ましくは１２０質量部以下、より好ましくは９０質量部以下である。１２０質量部を超えると、低燃費性が悪化する傾向がある。
【００３２】
シリカ及びカーボンブラックの合計１００質量％中のシリカの含有率は、好ましくは６０質量％以上、より好ましくは８５質量％以上である。６０質量％未満であると、低燃費性、耐摩耗性がバランスよく得られないおそれがある。また、該含有率は、好ましくは９８質量％以下である。
【００３３】
カーボンブラック及びシリカの合計含有量は、ゴム成分１００質量部に対して、好ましくは６０質量部以上、より好ましくは７０質量部以上である。６０質量部未満では、充分な補強性が得られないおそれがある。該合計含有量は、好ましくは１３０質量部以下、より好ましくは１００質量部以下である。１３０質量部を超えると、充分な低燃費性が得られないおそれがある。
【００３４】
本発明のゴム組成物は、シランカップリング剤を含むことが好ましい。シランカップリング剤としては、ゴム工業において、従来からシリカと併用される任意のシランカップリング剤を使用でき、例えば、ビス（３−トリエトキシシリルプロピル）ジスルフィドなどのスルフィド系、３−メルカプトプロピルトリメトキシシランなどのメルカプト系、ビニルトリエトキシシランなどのビニル系、３−アミノプロピルトリエトキシシランなどのアミノ系、γ−グリシドキシプロピルトリエトキシシランのグリシドキシ系、３−ニトロプロピルトリメトキシシランなどのニトロ系、３−クロロプロピルトリメトキシシランなどのクロロ系などが挙げられる。なかでも、スルフィド系が好ましく、ビス（３−トリエトキシシリルプロピル）ジスルフィドがより好ましい。
【００３５】
シランカップリング剤の含有量は、シリカ１００質量部に対して、好ましくは１質量部以上、より好ましくは４質量部以上であり、好ましくは１５質量部以下、より好ましくは１０質量部以下である。該含有量が上記範囲内であると、本発明の効果が良好に得られる。
【００３６】
ポリエチレングリコールとしては特に限定されないが、下記式で表されるものを好適に使用できる。
ＨＯ（ＣＨ２ＣＨ２Ｏ）ｐＨ
（ｐは５〜１００の整数を表す。）
【００３７】
良好な加硫速度、耐摩耗性が得られるという点から、ｐは８０〜１００が好ましい。
【００３８】
ポリエチレングリコールの重量平均分子量は、好ましくは１０００以上、より好ましくは３０００以上であり、好ましくは１００００以下、より好ましくは５０００以下である。上記範囲内であると、優れた加硫速度、耐摩耗性が得られ、本発明の効果が良好に得られる。
なお、本明細書においてポリエチレングリコールの重量平均分子量（Ｍｗ）は、装置 ：ＬＣ−６Ａ（（株）島津製作所製）、検出器 ：ＲＩＤ−１０Ａ（（株）島津製作所製）、カラム ：アサヒパックＧＦ−５１０ＨＱ（直径７．６ｍｍ×長さ０．３ｍ；昭和電工（株）製）、移動相 ：水、流速 ：１ｍＬ／ｍｉｎ、温度 ：３０℃の条件の下、ゲル濾過クロマトグラフィにより測定できる。
【００３９】
ポリエチレングリコールの含有量は、ゴム成分１００質量部に対して、０．１質量部以上であり、好ましくは０．３質量部以上、より好ましくは０．５質量部以上である。０．１質量部未満であると、本発明の効果が良好に得られないおそれがある。該含有量は、３．５質量部以下であり、好ましくは３質量部以下、より好ましくは２．５質量部以下である。３．５質量部を超えると、スコーチタイムが短くなり過ぎる傾向がある。
【００４０】
本発明のゴム組成物は、加硫剤として硫黄を含むことが好ましい。この場合、硫黄の含有量は、ゴム成分１００質量部に対して、好ましくは０．３〜３．０質量部、より好ましくは０．５〜２．５質量部、更に好ましくは１．０〜２．０質量部である。０．５質量部未満では、加硫速度が遅く、加硫不足になり、充分な耐摩耗性などの性能が得られない傾向があり、３．０質量部を超えると、逆に加硫速度が速く、スコーチし、耐摩耗性などの性能が低下する傾向がある。
【００４１】
本発明のゴム組成物は、通常、加硫促進剤を含む。加硫促進剤としては特に限定されず、一般的なものを使用でき、グアニジン系、アルデヒド−アミン系、アルデヒド−アンモニア系、チアゾール系、スルフェンアミド系、チオ尿素系、チウラム系、ジチオカルバメート系、ザンデート系の化合物などが挙げられる。これら加硫促進剤は単独で用いてもよく、２種以上を組み合わせて用いてもよい。
【００４２】
なかでも、ゴム中への分散性、加硫物性の安定性の点から、スルフェンアミド系加硫促進剤（Ｎ−ｔｅｒｔ−ブチル−２−ベンゾチアゾリルスルフェンアミド（ＴＢＢＳ）、Ｎ−シクロヘキシル−２−ベンゾチアゾリルスルフェンアミド（ＣＢＳ）、Ｎ，Ｎ−ジシクロヘキシル−２−ベンゾチアゾリルスルフェンアミド（ＤＣＢＳ）、Ｎ，Ｎ−ジイソプロピル−２−ベンゾチアゾールスルフェンアミドなど）、グアニジン系加硫促進剤（Ｎ，Ｎ’−ジフェニルグアニジン（ＤＰＧ）、ジオルトトリグアニジン、トリフェニルグアニジン、オルトトリルビグアニド、ジフェニルグアニジンフタレートなど）が好ましく、スルフェンアミド系、グアニジン系加硫促進剤を併用することがより好ましく、ＣＢＳ及びＤＰＧを併用することが特に好ましい。
【００４３】
加硫促進剤の含有量は、ゴム成分１００質量部に対して、好ましくは１〜５質量部、より好ましくは２〜４質量部である。本発明では、前述の成分を含み、良好な加硫速度が得られるため、加硫促進剤を減量でき、良好な外観が得られる。
【００４４】
本発明のゴム組成物には、前記成分以外にも、ゴム組成物の製造に一般に使用される配合剤、例えば、各種老化防止剤、ステアリン酸、酸化亜鉛、ワックス、オイル、加硫剤などを適宜配合できる。
【００４５】
オイルとしては、例えば、プロセスオイル、植物油脂、又はその混合物などを用いることができる。プロセスオイルとしては、例えば、パラフィン系プロセスオイル、アロマ系プロセスオイル、ナフテン系プロセスオイルなどを用いることができる。
【００４６】
本発明のゴム組成物がオイルを含有する場合、オイルの含有量は、ゴム成分１００質量部に対して、好ましくは５質量部以上、より好ましくは１０質量部以上であり、好ましくは３０質量部以下、より好ましくは２０質量部以下である。
【００４７】
本発明のゴム組成物は、一般的な方法で製造できる。すなわち、バンバリーミキサーやニーダー、オープンロールなどで前記各成分を混練りし、その後加硫する方法などにより製造できる。
本発明のゴム組成物は、タイヤのトレッドに使用される。
【００４８】
本発明の空気入りタイヤは、上記ゴム組成物を用いて通常の方法で製造できる。すなわち、前記成分を配合したゴム組成物を、未加硫の段階でトレッドの形状にあわせて押出し加工し、他のタイヤ部材とともに、タイヤ成型機上にて通常の方法で成形することにより、未加硫タイヤを形成する。この未加硫タイヤを加硫機中で加熱加圧することによりタイヤが得られる。
【００４９】
本発明の空気入りタイヤは、乗用車用タイヤなどとして好適に用いられる。
【実施例】
【００５０】
実施例に基づいて、本発明を具体的に説明するが、本発明はこれらのみに限定されるものではない。【００５１】
以下、実施例及び比較例で用いた各種薬品について説明する。
ＳＳＢＲ（１）：ＪＳＲ（株）製のＨＰＲ３５５（溶液重合ＳＢＲ（アルコキシシランでカップリングし末端に導入、Ｒ１、Ｒ２及びＲ３＝−ＯＣＨ３、Ｒ４及びＲ５＝Ｈ、ｎ＝３）、スチレン含量：２８質量％、ビニル含量５６質量％）
ＳＳＢＲ（２）：旭化成（株）製のＴ３８３０（タフデン３８３０）（溶液重合ＳＢＲ、スチレン含量：３３質量％、ビニル含量：３４質量％、Ｍｗ：９５万、Ｍｎ３７万、Ｍｗ／Ｍｎ：２．６、ゴム固形分１００質量部に対してオイル分３７．５質量部含有）
ＳＳＢＲ（３）：住友化学（株）製の変性ＳＢＲ（溶液重合ＳＢＲ（アルコキシシランでカップリングし末端に導入、Ｒ１、Ｒ２及びＲ３＝−ＯＣＨ３、Ｒ４及びＲ５＝−ＣＨ２ＣＨ３、ｎ＝３）、スチレン含量：２５質量％、ビニル含量５７質量％）
ＢＲ：日本ゼオン（株）製のＮｉｐｏｌ  ＢＲ１２２０（シス含量：９７質量％以上）
ＮＲ：ＴＳＲ
カーボンブラック：三菱化学（株）製のシーストＮ２２０（Ｎ２ＳＡ：１１４ｍ２／ｇ）
シリカ：エボニックデグッサ社製のウルトラシルＶＮ３（平均一次粒子径：１５ｎｍ、Ｎ２ＳＡ：１７５ｍ２／ｇ）
シランカップリング剤：エボニックデグッサ社製のＳｉ２６６（ビス（３−トリエトキシシリルプロピル）ジスルフィド）
アロマオイル：ＪＸ日鉱日石エネルギー（株）製のプロセスＸ−１４０
ワックス：大内新興化学工業（株）製のサンノックＮ
老化防止剤：住友化学（株）製のアンチゲン６Ｃ（Ｎ−（１，３−ジメチルブチル）−Ｎ’−フェニル−ｐ−フェニレンジアミン）
ステアリン酸：日油（株）製のステアリン酸「椿」
ＰＥＧ：日油（株）製のＰＥＧ＃４０００（ポリエチレングリコール、重量平均分子量：４０００）（ＨＯ（ＣＨ２ＣＨ２Ｏ）ｐＨにおいて、ｐは約９０である。）
酸化亜鉛：三井金属鉱業（株）製の亜鉛華１号
硫黄：軽井沢硫黄（株）製の粉末硫黄
加硫促進剤（１）：大内新興化学工業（株）製のノクセラーＣＺ（Ｎ−シクロヘキシル−２−ベンゾチアゾリルスルフェンアミド）
加硫促進剤（２）：大内新興化学工業（株）製のノクセラーＤ（Ｎ，Ｎ’−ジフェニルグアニジン）【００５２】
（実施例及び比較例）
表１に示す配合処方にしたがい、（株）神戸製鋼所製１．７Ｌバンバリーミキサーを用いて、硫黄及び加硫促進剤以外の薬品を混練りした。次に、オープンロールを用いて、得られた混練り物に硫黄及び加硫促進剤を添加して練り込み、未加硫ゴム組成物を得た。得られた未加硫ゴム組成物を１７０℃で１５分間、２ｍｍ厚の金型でプレス加硫し、加硫ゴム組成物（加硫ゴムシート）を得た。
また、得られた未加硫ゴム組成物をタイヤ成型機上でトレッド形状に成形し、他のタイヤ部材と貼り合わせ、１７０℃で１５分間加硫することにより、試験用タイヤ（タイヤサイズ：１９５／６５Ｒ１５）を製造した。【００５３】
得られた未加硫ゴム組成物、加硫ゴム組成物及び試験用タイヤを下記により評価した。結果を表１に示す。【００５４】
（ムーニー粘度、スコーチタイム）
ＪＩＳ  Ｋ６３００「未加硫ゴムの試験方法」に準じて、（株）島津製作所製のムーニー粘度試験機「ムーニービスコメーターＳＭＶ−２０２」を用い、１分間の予熱によって熱せられた１３０℃の温度条件にて、小ローターを回転させ、４分間経過した時点での未加硫ゴム組成物のムーニー粘度（ＭＬ１＋４）を測定した。更に、未加硫ゴム組成物の粘度が５ポイント上昇する時間（スコーチタイム（分）：Ｔ５）を測定した。ムーニー粘度が小さいほど加工性に優れることを示し、スコーチタイムが短いほど加硫時間が短いことを示す。
なお、スコーチタイムとしては、加硫時間と押出し加工性を両立できる点で１５分以上２５分未満が特に優れている。１０分以上１５分未満では押出し加工で焼けが生じ易く、１０分未満では焼けが生じる。２５分以上では加硫時間が長い。
（加工性）
加工性は、下記基準に従いスコーチタイムから評価した。
○：スコーチタイム１５分以上２５分未満
△：１０分以上１５分未満又は２５分以上３０分未満
×：１０分未満又は３０分以上【００５５】
（Ｈｓ）
上記加硫ゴムシートの硬度（Ｈｓ）をＪＩＳ  Ｋ６２５３に準拠した方法で測定した。測定温度は２３℃とした。【００５６】
（粘弾性試験）
（株）岩本製作所製の粘弾性スペクトロメータを用いて、周波数１０Ｈｚ、初期歪み１０％及び動歪２％の条件下で、７０℃における上記加硫ゴムシートの損失正接ｔａｎδと複素粘弾性Ｅ＊を測定し、比較例１のｔａｎδ指数を１００、Ｅ＊指数を１００とし、各配合のｔａｎδ、Ｅ＊を指数表示した。なお、ｔａｎδ指数が大きいほど発熱が小さく、低燃費性に優れることを示し、Ｅ＊指数が大きいほどＥ＊が高く、ゴムが硬いことを示す。【００５７】
（耐摩耗性）
試験用タイヤを車両に装着し、走行距離３００００ｋｍ前後のトレッドの溝探さの変化を測定した。溝深さが１ｍｍ減るときの走行距離を算出し、下記式により指数表示した。数値が大きいほど、耐摩耗性に優れることを示す。
（耐摩耗性指数）＝（各配合の溝深さが１ｍｍ減るときの走行距離）／（比較例１の溝深さが１ｍｍ減るときの走行距離）×１００【００５８】
（ブルームテスト）
上記加硫ゴムシートを、日光の当たる場所に１ヶ月放置した。その後、外観を目視で観察し、下記の基準で評価した。
◎：白化なし
○：若干白化あり
×：白化して外観が悪い【００５９】
【表１】
2013014999.tif 000003
【００６０】
【表２】
2013014999.tif 000004
【００６１】
表１〜２から、所定量の溶液重合スチレンブタジエンゴム、カーボンブラック及びシリカを含むゴム組成物に対して所定量のポリエチレングリコールを配合することで、良好な外観、加硫速度を得ながら低燃費性、耐摩耗性をバランスよく改善できることが明らかとなった。実施例３は、実施例２より加硫促進剤が少量であるが、良好な加硫速度が得られ、耐摩耗性、外観も改善された。
一方、比較例１はスコーチタイムが長く、加工性が劣り、比較例３〜５はスコーチタイムが短く、加工性が劣っていた。また、比較例２は加硫促進剤が多く、ブルームにより外観が悪化し、比較例６は良好な加硫速度、外観が得られたが耐摩耗性の改善効果が得られなかった。
【手続補正書】
【提出日】平成24年11月21日(2012.11.21)
【手続補正１】
【補正対象書類名】特許請求の範囲
【補正対象項目名】全文
【補正方法】変更
【補正の内容】
【特許請求の範囲】
【請求項１】
変性溶液重合スチレンブタジエンゴム、非変性のスチレンブタジエンゴム、カーボンブラック、シリカ及びポリエチレングリコールを含み、
ゴム成分１００質量％中の前記変性溶液重合スチレンブタジエンゴムの含有量が６０質量％以上であり、
前記ゴム成分１００質量部に対して、前記カーボンブラックの含有量が１０質量部以下、前記シリカの含有量が５０質量部以上、前記ポリエチレングリコールの含有量が０．１〜３．５質量部であるトレッド用ゴム組成物。
【請求項２】
ブタジエンゴムを含む請求項１記載のトレッド用ゴム組成物。
【請求項３】
請求項１又は２に記載のゴム組成物を用いて作製したトレッドを有する空気入りタイヤ。
【国際調査報告】
2013014999.tif 000005
2013014999.tif 000006
2013014999.tif 000007
2013014999.tif 000008